(57)【要約】【課題】オレフィン及び／又はアルコールを原料とする不飽和アルデヒドの製造において、不飽和カルボン酸の生成が少なく、不飽和アルデヒドの選択率の高い酸化物触媒及びその製造方法、並びに酸化物触媒を用いた不飽和アルデヒドの製造方法を提供することを目的とする。【解決手段】モリブデン、ビスマス、鉄、コバルト、及びセリウムを含有し、  前記モリブデンと複合化した前記鉄のＫ吸収端Ｘ線吸収微細構造スペクトルを１階微分して得られるパターンにおける第一変曲点が、７１２５．５〜７１２７．０ｅＶのＸ線エネルギーに現れる、酸化物触媒。【選択図】なし【特許請求の範囲】
【請求項１】
モリブデン、ビスマス、鉄、コバルト、及びセリウムを含有し、
前記モリブデンと複合化した前記鉄のＫ吸収端Ｘ線吸収微細構造スペクトルを１階微分して得られるパターンにおける第一変曲点が、７１２５．５〜７１２７．０ｅＶのＸ線エネルギーに現れる、酸化物触媒。
【請求項２】
以下の組成式（１）
該金属酸化物触媒が、  下記組成式（１）で表される組成を有する、請求項１に記載の酸化物触媒。
Ｍｏ１２ＢｉａＦｅｂＣｏｃＣｅｄＡｅＢｆＯｇ      （１）
（式（１）中、Ｍｏはモリブデン、Ｂｉはビスマス、Ｆｅは鉄、Ｃｏはコバルト、Ｃｅはセリウムを示し、
Ａはカリウム、セシウム、及びルビジウムからなる群より選ばれる少なくとも１種の元素を示し、
Ｂはニッケル、マンガン、銅、亜鉛、マグネシウム、カルシウム、ストロンチウム、バリウム、錫、鉛、ランタン、プラセオジウム、ネオジム、及びユウロピウムからなる群より選ばれる少なくとも１種の元素を示し、
ａ〜ｆは、Ｍｏ１２原子に対する各元素の原子比を示し、１．５≦ａ≦６、２≦ｂ≦６、２≦ｃ≦８、０．５≦ｄ≦６、０．０１≦ｅ≦２、及び０≦ｆ＜２を満たし、
ｇは酸素以外の構成元素の原子価によって決まる酸素の原子数である。）
【請求項３】
モリブデン、ビスマス、鉄、コバルト、及びセリウムを含む原料と、酸化剤及び／又は還元剤と、を混合して原料スラリーを得る混合工程と、
前記原料スラリーを乾燥して乾燥体を得る乾燥工程と、
前記乾燥体を仮焼成して仮焼成体を得る仮焼成工程と、
前記仮焼成体を本焼成して酸化物触媒を得る本焼成工程と、
を含み、
前記仮焼成工程及び前記本焼成工程は、不活性ガス雰囲気で行い、
前記仮焼成工程において、前記仮焼成体の還元率を１０％以上１００％未満になるよう制御する、酸化物触媒の製造方法。
【請求項４】
前記原料スラリーを２０℃以上の温度で熟成させる熟成工程をさらに含む、請求項３に記載の酸化物触媒の製造方法。
【請求項５】
前記還元剤を、前記原料に対して、１〜４０質量％添加する、請求項３又は４に記載の酸化物触媒の製造方法。
【請求項６】
請求項１又は２に記載の酸化物触媒を用いて、プロピレン、及びイソブチレンからなる群より選ばれる少なくとも１種のオレフィン、及び／又は、イソブタノール、及びｔ−ブチルアルコールからなる群より選ばれる少なくとも１種のアルコール、を酸化反応させる工程を含む、不飽和アルデヒドの製造方法。
【発明の詳細な説明】
【技術分野】
【０００１】
本発明は、酸化物触媒及びその製造方法、並びに酸化物触媒を用いた不飽和アルデヒドの製造方法に関する。
【背景技術】
【０００２】
プロピレン及びイソブチレンからなる群より選ばれる少なくとも１種、及び／又は、ｔ−ブチルアルコール及びイソブタノールからなる群より選ばれる少なくとも１種、を原料とし、不飽和アルデヒドを中間体として、酸化的エステル化反応によって、アクリル酸メチル、又はメタクリル酸メチルを製造する方法としては、直接メタクロレイン法（以下、「直メタ法」）と呼ばれる２つの反応工程からなる方法と、直接メタクリル酸法（以下、「直酸法」）と呼ばれる３つの反応工程からなる方法とが知られている。
【０００３】
「石油化学プロセス」（石油学会編、第１７２〜１７６頁、講談社サイエンティフィク）によると、直酸法は、第１酸化工程、第２酸化工程、及びエステル化工程の３つの工程でアクリル酸メチル、又はメタクリル酸メチルを製造するプロセスである。第１酸化工程はプロピレン、イソブチレン、及びｔ−ブチルアルコールからなる群より選ばれる少なくとも一つの出発物質と、分子状酸素と、を触媒の存在下で気相接触酸化反応させて、アクロレイン、又はメタクロレインを製造する工程である。第２酸化工程は、第１酸化工程で得られたアクロレイン、又はメタクロレインと、分子状酸素と、を触媒の存在下で気相接触酸化反応させて、アクリル酸、又はメタクリル酸を製造する工程である。エステル化工程は、第２酸化工程で得られたアクリル酸、又はメタクリル酸をさらにエステル化して、その際にアルコールとしてメタノールを用いた場合には、アクリル酸メチル、又はメタクリル酸メチルを得る工程である。
【０００４】
これに対し、直メタ法は、プロピレン、イソブチレン、及び／又はｔ−ブチルアルコールを原料とし、分子状酸素含有ガスを用いて気相接触酸化反応させてアクロレイン、又はメタクロレインを製造する第１反応工程と、得られたアクロレイン、又はメタクロレインと、例えばアルコールとしてメタノールと、分子状酸素と、を反応させて、一挙にアクリル酸メチル、又はメタクリル酸メチルを製造する第２反応工程と、の２つの触媒反応工程からなる方法である。
【０００５】
上記のように、直酸法も直メタ法もその過程で不飽和アルデヒドを製造する。このような不飽和アルデヒドを主成分として製造するために用いる触媒は、これまでに数多くの報告があり、例えば、古くはソハイオ社によって見出された、必須成分としてＭｏ、Ｂｉを含む複合酸化物触媒等が報告されている。また、特許文献１には、触媒を構成する金属として、Ｍｏ、Ｂｉ、Ｃｅ、Ｋ、Ｆｅ、Ｃｏ、Ｍｇ、Ｃｓ、Ｒｂに着目した触媒が記載されている。
【０００６】
このような触媒の構造の高度な解析が、大型放射光施設ＳＰｒｉｎｇ−８を利用したＸ線吸収連続微細構造（ＸＡＦＳ）の測定技術の進歩によって、可能になってきている。ＸＡＦＳはそのエネルギー領域によってＸ線吸収近傍微細構造（ＸＡＮＥＳ）、Ｘ線吸収広域連続微細構造（ＥＸＡＦＳ）に分けられる。非特許文献１によると、物質のＸ線吸収スペクトルには、その物質に含まれている各元素に固有の波長ごとに吸収係数が鋭く立ち上がり、短波長側にすそを引いたくさび形の吸収帯が現れる。一般に吸収帯の近傍には鋭い構造が、また吸収端から光子エネルギーにして５０〜１０００ｅＶの範囲には緩やかな波打ちが観測され、前者がＸＡＮＥＳ、後者がＥＸＡＦＳであると記載がある。
【０００７】
ＸＡＮＥＳは内殻電子が不連続準位へ励起される過程に関連して生じたものであり、得られる情報は中心金属周りの配位子原子配置の対称性や、中心金属の酸化数の平均値である。ＥＸＡＦＳは連続準位への確率が周囲の原子による散乱で変調されることによって生じたもので、得られる情報は中心金属周りの周辺元素や結合距離等の周辺構造である。例えば、特許文献２にはＸＡＦＳを利用してＭｏ、Ｐ、Ｃｕに着目したメタクリル酸製造用触媒が記載されている。
【先行技術文献】
【特許文献】
【０００８】
【特許文献１】国際公開９５／３５２７３号パンフレット
【特許文献２】特開２０１２−３０２１２号公報
【非特許文献】
【０００９】
【非特許文献１】「固体触媒のキャラクタリゼーション」触媒学会編、第１２４〜１３２頁、講談社サイエンティフィク
【発明の概要】
【発明が解決しようとする課題】
【００１０】
上記のように、直酸法も直メタ法もその過程で不飽和アルデヒドを製造するが、直酸法と直メタ法とではそれぞれ触媒に求める要求が異なる。直酸法では、最終酸化生成物が不飽和カルボン酸であるため、中間体の不飽和アルデヒドを得る工程においてメタクリル酸を減らすことのメリットは小さく、メタクロレインとメタクリル酸の合計収率が高いほど望ましい触媒といえる。これに対し、直メタ法は第１反応工程で不飽和アルデヒドを生成させた後、第２反応工程でいきなり不飽和カルボン酸エステルを生成させるので、不飽和カルボン酸を目的化合物とする工程がない。そのため、触媒による酸化工程において、生成が望まれるのは不飽和アルデヒドのみであって、不飽和カルボン酸の生成は好ましいものではない。
【００１１】
このように、直メタ法の第１反応工程用の触媒を最適化することを目指す場合、直酸法用の触媒とは明確に方向性が異なる。直メタ法では、不飽和アルデヒドと不飽和カルボン酸の合計収率を上げることを目標とするのではなく、不飽和アルデヒドの収率が高く、且つ、不飽和カルボン酸の収率は低い触媒が望ましいことになる。
【００１２】
不飽和アルデヒドの収率が高く、且つ、不飽和カルボン酸の収率は低い触媒という観点で、直メタ法の分野で利用されているビスマス−モリブデン系触媒（Ｂｉ−Ｍｏ）や、特許文献１に記載されているような、これに鉄、セリウム等を加えた不飽和アルデヒド製造用触媒を検討した。その結果、このような従来の触媒に含まれる鉄の価数は３価であることが、鉄のＫ吸収端Ｘ線吸収微細構造解析から分かった。そして、この３価の鉄を含む酸化物触媒は、比較的酸化力が強いために、目的化合物（不飽和アルデヒド）をさらに酸化して、不飽和カルボン酸や二酸化炭素を生成させてしまい、不飽和アルデヒドの選択率を下げてしまうという問題がある。
【００１３】
本発明は、上記問題点に鑑みてなされたものであり、オレフィン及び／又はアルコールを原料とする不飽和アルデヒドの製造において、不飽和カルボン酸の生成が少なく、不飽和アルデヒドの選択率の高い酸化物触媒及びその製造方法、並びに酸化物触媒を用いた不飽和アルデヒドの製造方法を提供することを目的とする。
【課題を解決するための手段】
【００１４】
本発明者らは、上記問題点を解決すべく鋭意検討した。その結果、鉄のＫ吸収端Ｘ線吸収微細構造スペクトルを１階微分して得られるパターンにおいて、所定の第一変曲点を有する酸化物触媒であれば、不飽和アルデヒドを生成するのに適切な酸化力を有し、上記問題点を解決できることを見出して、本発明に至った。
【００１５】
また、焼成を不活性ガス雰囲気下で行い、かつ仮焼成体の酸化還元度を制御することにより、最終的に得られる酸化物触媒の３価の鉄化合物の生成を抑制し、且つ、２価の鉄化合物の生成も抑制することができ、これにより上記問題点を解決できる酸化物触媒を製造できることを見出して、本発明に至った。
【００１６】
すなわち、本発明は以下に示すとおりの不飽和アルデヒド製造用の酸化物触媒である。
以下クレーム確定後に記載。
〔１〕
モリブデン、ビスマス、鉄、コバルト、及びセリウムを含有し、
前記モリブデンと複合化した前記鉄のＫ吸収端Ｘ線吸収微細構造スペクトルを１階微分して得られるパターンにおける第一変曲点が、７１２５．５〜７１２７．０ｅＶのＸ線エネルギーに現れる、酸化物触媒。
〔２〕
以下の組成式（１）
該金属酸化物触媒が、  下記組成式（１）で表される組成を有する、前項〔１〕に記載の酸化物触媒。
Ｍｏ１２ＢｉａＦｅｂＣｏｃＣｅｄＡｅＢｆＯｇ      （１）
（式（１）中、Ｍｏはモリブデン、Ｂｉはビスマス、Ｆｅは鉄、Ｃｏはコバルト、Ｃｅはセリウムを示し、
Ａはカリウム、セシウム、及びルビジウムからなる群より選ばれる少なくとも１種の元素を示し、
Ｂはニッケル、マンガン、銅、亜鉛、マグネシウム、カルシウム、ストロンチウム、バリウム、錫、鉛、ランタン、プラセオジウム、ネオジム、及びユウロピウムからなる群より選ばれる少なくとも１種の元素を示し、
ａ〜ｆは、Ｍｏ１２原子に対する各元素の原子比を示し、１．５≦ａ≦６、２≦ｂ≦６、２≦ｃ≦８、０．５≦ｄ≦６、０．０１≦ｅ≦２、及び０≦ｆ＜２を満たし、
ｇは酸素以外の構成元素の原子価によって決まる酸素の原子数である。）
〔３〕
モリブデン、ビスマス、鉄、コバルト、及びセリウムを含む原料と、酸化剤及び／又は還元剤と、を混合して原料スラリーを得る混合工程と、
前記原料スラリーを乾燥して乾燥体を得る乾燥工程と、
前記乾燥体を仮焼成して仮焼成体を得る仮焼成工程と、
前記仮焼成体を本焼成して酸化物触媒を得る本焼成工程と、
を含み、
前記仮焼成工程及び前記本焼成工程は、不活性ガス雰囲気で行い、
前記仮焼成工程において、前記仮焼成体の還元率を１０％以上１００％未満になるよう制御する、酸化物触媒の製造方法。
〔４〕
前記原料スラリーを２０℃以上の温度で熟成させる熟成工程をさらに含む、前項〔３〕に記載の酸化物触媒の製造方法。
〔５〕
前記還元剤を、前記原料に対して、１〜４０質量％添加する、前項〔３〕又は〔４〕に記載の酸化物触媒の製造方法。
〔６〕
前項〔１〕又は〔２〕に記載の酸化物触媒を用いて、プロピレン、及びイソブチレンからなる群より選ばれる少なくとも１種のオレフィン、及び／又は、イソブタノール、及びｔ−ブチルアルコールからなる群より選ばれる少なくとも１種のアルコール、を酸化反応させる工程を含む、不飽和アルデヒドの製造方法。
【発明の効果】
【００１７】
本発明によれば、オレフィン及び／又はアルコールを原料とする不飽和アルデヒドの製造において、不飽和カルボン酸の生成が少なく、不飽和アルデヒドの選択率の高い酸化物触媒及びその製造方法、並びに酸化物触媒を用いた不飽和アルデヒドの製造方法を提供することができる。
【図面の簡単な説明】
【００１８】
【図１】実施例１、比較例１の触媒についての１階微分Ｘ線吸収スペクトルを示した図である。
【発明を実施するための形態】
【００１９】
以下、本発明を実施するための形態（以下、単に「本実施形態」という）について詳細に説明する。以下の本実施形態は、本発明を説明するための例示であり、本発明を以下の内容に限定する趣旨ではない。本発明はその要旨の範囲内で適宜変形して実施できる。
【００２０】
〔酸化物触媒〕
本実施形態に係る酸化物触媒は、モリブデン、ビスマス、鉄、コバルト及びセリウムを含有し、
前記モリブデンと複合化した前記鉄のＫ吸収端Ｘ線吸収微細構造スペクトルを１階微分して得られるパターンにおける第一変曲点が、７１２５．５〜７１２７．０ｅＶのＸ線エネルギーに現れる。
【００２１】
（１）結晶構造  
本実施形態に係る酸化物触媒は、モリブデン、ビスマス、鉄、コバルト及びセリウムを含有し、モリブデンと複合化した鉄のＫ吸収端Ｘ線吸収微細構造スペクトルを１階微分して得られるパターンにおける第１変曲点が７１２５．５〜７１２７．０ｅＶのＸ線エネルギーに現れる。Ｆｅの価数と、鉄のＫ吸収端Ｘ線吸収微細構造スペクトルを１階微分して得られるパターンにおける第１変曲点との関係を表１に示す。
【００２２】
【表１】
2014161776.tif 000002
【００２３】
表１に示されるように、Ｆｅ２Ｍｏ３Ｏ１２のような完全なＦｅ３＋の状態では、第１変曲点が７１２７．８±０．１ｅＶのＸ線エネルギーに現れる。一方、ＦｅＭｏＯ４のような完全なＦｅ２＋の状態では、第１変曲点が７１２５．３±０．１ｅＶのＸ線エネルギーに現れる。ここで、本明細書中で言う「第一変曲点」とは、図１に示すような、Ｘ線吸収微細構造スペクトルを１階微分して得られるパターンにおいて、７１００．０〜７１５０．０ｅＶの範囲内で極大値をとる点を意味する。
【００２４】
上記のように第一変曲点が７１２５．５〜７１２７．０ｅＶの範囲にあると酸化物触媒の不飽和アルデヒドの選択率が向上する。この理由は明らかでないが、第１変曲点がこの範囲にあると触媒中の鉄は３価でも２価でもない中間的な価数をとっていることが示唆される。したがって、触媒中の鉄は完全なＦｅ２Ｍｏ３Ｏ１２のようなＦｅ３＋の状態ではなく、一方、ＦｅＭｏＯ４のようなＦｅ２＋の状態でもなく、Ｆｅ３−δあるいは、Ｆｅ２＋δの形で存在することを示唆している。Ｘ線エネルギーの値が前記範囲にあることにより、鉄原子が触媒のＢｉ−Ｍｏ−Ｏ等の活性種やＣｏ−Ｍｏ−Ｏに固溶し、鉄原子の酸化状態、Ｂｉ−Ｍｏ−Ｏ等の活性種やＣｏ−Ｍｏ−Ｏへの鉄の配位状態が最適になる。これにより、反応中のレドックスでも不飽和カルボン酸や二酸化炭素を生成させる化合物であるＦｅ２Ｍｏ３Ｏ１２やＦｅ２Ｏ３の結晶が生成しないためと考えられる。
【００２５】
モリブデンと複合化した鉄のＫ吸収端Ｘ線吸収微細構造スペクトルを１階微分して得られるパターンにおける第１変曲点は７１２５．５〜７１２７．０ｅＶのＸ線エネルギーに現れ、好ましくは、７１２５．５〜７１２６．５ｅＶのＸ線エネルギーに現れ、より好ましくは７１２５．６〜７１２６．０ｅＶのＸ線エネルギーに現れる。Ｘ線エネルギーが７１２５．３±０．１ｅＶより小さいと鉄の価数は完全に２価となり、過還元状態となり、収率が低下する。一方、Ｘ線エネルギーが７１２７．０ｅＶより高いと鉄は完全に３価で酸化状態になり、不飽和カルボン酸や二酸化炭素の生成が促進され、不飽和アルデヒドの選択率が低下する。
【００２６】
なお、上記表１のようにαＦ２Ｏ３（酸化鉄（ＩＩＩ））の第一変曲点は７１２６．１±０．１の範囲に表れることが知られているが、単純酸化物である酸化鉄（ＩＩＩ）は、モリブデンと複合化していないため、不飽和アルデヒドの製造において有用な活性を示さない。また、金属鉄（０価）としてＦｅ  ｆｏｉｌが存在し、２価の酸化鉄としてＦｅＯ（２価の酸化鉄）が存在する。どちらも７１２５．５〜７１２７．０ｅＶの範囲から外れ、モリブデンと複合化していないため、不飽和アルデヒドの製造において有用な活性を示さない。
【００２７】
なお、本実施形態に係る酸化物触媒がモリブデンと複合化した鉄を有するかいなかは、ＸＲＤにより確認することができる。具体的には、ＣｕＫα線をＸ線源として得られるＸ線回折図における回折角（２θ）が、少なくとも１２．９９ °±０．３°、１８．３０ °±０．３°、２３．０２°±０．３°、２８．２０°±０．３°、３３．６５°±０．３°、４６．１５°±０．３°の範囲に回折ピークを有すれば、酸化物触媒がモリブデンと複合化した鉄を有すると判断する。
【００２８】
＜Ｆｅ−Ｋ吸収端Ｘ線吸収微細構造（ＸＡＦＳ）スペクトルの測定方法＞
鉄のＫ吸収端Ｘ線吸収微細構造の測定は、財団法人高輝度光科学研究センター  大型放射光施設  ＳＰｒｉｎｇ−８のビームラインＢＬ０８Ｂ２において、下記条件により行うことが可能であるが、本発明の化合物のＦｅ−Ｋ  ＸＡＦＳの測定は他の方法でも可能であり、測定方法を限定されない。
【００２９】
光学系及び検出器：Ｓｉ（１１１）二結晶分光器を用いてＸ線エネルギーを分光し透過法によるＸＡＦＳ測定を行う。検出器にはイオンチャンバーを用いる。入射Ｘ線（Ｉ０）側のイオンチャンバーにはＮ２１００％のガスを流通させ、サンプル透過後のＸ線（Ｉ１）側のイオンチャンバーにはＡｒ２５％及びＮ２７５％を含むガスを流通させる。イオンチャンバーの電極長は入射Ｘ線（Ｉ０）側のイオンチャンバーの電極長が１４０ｍｍであり、サンプル透過後のＸ線（Ｉ１）側のイオンチャンバーの電極長が２８０ｍｍである。また、それぞれのイオンチャンバーの電極における印加電圧は９６０Ｖである。Ｘ線（Ｉ０）及びＸ線（Ｉ１）のイオンチャンバーにおいて電流信号の電圧変換及び増幅を行うカレントアンプのゲイン設定は１Ｅ＋８Ｖ／Ａとして測定を行う。
【００３０】
エネルギー校正：３．４μｍ厚みのＦｅ  ｆｏｉｌを用いて測定を行い、第一変曲点を求めてエネルギー値７１１０．０８ｅＶとする。本発明で使用するＸＡＦＳ解析法では、鉄のＫ吸収端のＸ線吸収微細構造（ＸＡＦＳ：Ｘ−ｒａｙ  Ａｂｓｏｒｐｔｉｏｎ  Ｆｉｎｅ  Ｓｔｒｕｃｔｕｒｅ）の測定を行い、このうちのＸ線吸収近傍構造（ＸＡＮＥＳ：Ｘ−ｒａｙ  Ａｂｓｏｒｐｔｉｏｎ  Ｎｅａｒ  Ｅｄｇｅ  Ｓｔｒｕｃｔｕｒｅ）部分を解析することにより、金属の電子状態（価数や結合状態）の評価を行うことができる。上述のようなＸＡＦＳの測定方法は、「Ｘ線吸収微細構造−ＸＡＦＳの測定と解析−、日本分光学会測定法シリーズ２６、８−１０頁」等に記載されている。
【００３１】
さらに具体的な測定方法を以下に示す。サンプルとなる酸化物触媒及び標準物質３−１０ｍｇをメノウ乳鉢を用いて充分に粉砕し、適量の窒化ホウ素を希釈剤として加え、さらに混合、粉砕して試料を得る。この試料をステンレス製の鋳型で厚さ１ｍｍ、直径１０ｍｍのペレット状にし、入射ビームがペレットのほぼ中心になるように試料を配置する。鉄原子が吸収する範囲のＸ線を照射し、試料前後のＸ線強度Ｉ０及びＩ１の値を計測して、Ｘ線のエネルギーを横軸に、吸光度μ＝ｌｎ（Ｉ０／Ｉ１）を縦軸にプロットしたものをＸ線吸収スペクトルとする。このＸ線吸収スペクトルを「Ｘ線吸収分光法  −ＸＡＦＳとその応用−、株式会社アイピーシー発行、５９−６０頁」に記載の方法により規格化し、さらに１階微分して得られるパターンを１階微分Ｘ線吸収スペクトルとする。
【００３２】
このＸ線吸収データから第一変曲点を読み取って吸収端のエネルギー値Ｅ０とする。ＸＡＮＥＳスペクトルの吸収端エネルギー位置は結合エネルギーに相当し、吸収原子の価数が大きくなるほど吸収端は高エネルギー側にシフトし、吸収原子の価数が小さくなるほど吸収端は低エネルギー側にシフトする。
【００３３】
（２）組成
本実施形態に係る酸化物触媒は、好ましくは、下記組成式（１）で表される組成を有する。このような組成を有することにより、オレフィン及び／又はアルコールを原料とする不飽和アルデヒドの製造において、不飽和カルボン酸の生成がより少なく、不飽和アルデヒドの選択率がより高い傾向にある。
Ｍｏ１２ＢｉａＦｅｂＣｏｃＣｅｄＡｅＢｆＯｇ      （１）
（式（１）中、Ｍｏはモリブデン、Ｂｉはビスマス、Ｆｅは鉄、Ｃｏはコバルト、Ｃｅはセリウムを示し、
Ａは、カリウム、セシウム、及びルビジウムからなる群から選ばれる少なくとも１種の元素を示し、
Ｂは、ニッケル、マンガン、銅、亜鉛、マグネシウム、カルシウム、ストロンチウム、バリウム、錫、鉛、ランタン、プラセオジウム、ネオジム、及びユウロピウムからなる群から選ばれる少なくとも１種の元素を示し、
ａ〜ｆは、Ｍｏ１２原子に対する各元素の原子比を示し、１．５≦ａ≦６、２≦ｂ≦６、２≦ｃ≦８、０．５≦ｄ≦６、０．０１≦ｅ≦２、及び０≦ｆ＜２を満たし、
ｇは酸素以外の構成元素の原子価によって決まる酸素の原子数である。）
【００３４】
本実施形態に係る酸化物触媒は、Ｍｏ、Ｂｉ、Ｃｅ、Ｆｅを含む。これにより、Ｍｏ−Ｂｉ系の金属酸化物において各金属元素が複合化する。
【００３５】
また、ＢｉとＭｏは、気相接触酸化、アンモ酸化反応等の活性種とされているＢｉ２Ｍｏ３Ｏ１２、Ｂｉ２ＭｏＯ６等の複合酸化物を形成しやすく、触媒活性は高いものの、一方でこれら複合酸化物は、融点が低く、耐熱性が低い。これに対して、ＣｅとＭｏは、Ｃｅ２Ｍｏ３Ｏ１２等の複合酸化物を形成し難いが、これら複合酸化物は融点が高く、耐熱性が高い。そのため、本実施形態に係る酸化物触媒は、Ｍｏ、Ｂｉ、Ｃｅを含み、これらを適切に複合化させることにより、耐熱性のあるＣｅ２Ｍｏ３Ｏ１２にＢｉが固溶して複合化された構造を有し、高い活性と耐熱性を併せ持つ複合酸化物が形成される。このような観点から、Ｍｏ１２原子に対して、Ｂｉの原子比ａは、１．５≦ａ≦６が好ましく、より好ましくは２≦ａ≦５であり、さらに好ましくは２≦ａ≦４である。原子比ａが上記範囲内であることにより、不飽和アルデヒドの選択率がより高くなる傾向にある。また、Ｃｅの原子比ｄは、０．５≦ｄ≦６が好ましく、より好ましくは１≦ｄ≦５、さらに好ましくは１≦ｄ≦４である。原子比ｄが上記範囲内であることにより、耐熱性がより高くなる傾向にある。
【００３６】
本実施形態に係る酸化物触媒は、Ｆｅを含む。Ｆｅを含むことにより目的生成物の選択率を低下させることなく触媒活性を高めることができる。そのため、ＦｅはＭｏ、Ｂｉと同様に工業的に目的生成物を合成する上で必須元素である。しかしながら、上述のとおり、３価のＦｅ含量が多くなるとＦｅ２Ｏ３が生成し、ＣＯやＣＯ２等の副生成物が増加し、目的生成物の選択率が低下する傾向にある。従来の酸化物触媒では、Ｆｅは３価の状態で存在しているため、Ｆｅは有効利用されていなかった。この点に関して、本発明者らは、従来よりも調製法と焼成法を工夫することで３価のＦｅを含む酸化物触媒中のＦｅの酸化状態を変えられることを見出し、所定の酸化状態であれば目的生成物（不飽和アルデヒド）の選択率をさらに高められることを見出した。具体的には、鉄のＫ吸収端Ｘ線吸収微細構造スペクトルを１階微分して得られるパターンにおける第１変曲点が７１２５．５〜７１２７．０ｅＶのＸ線エネルギーに現れる酸化状態であれば、目的生成物（不飽和アルデヒド）の選択率をさらに高められることを見出した。
【００３７】
本実施形態に係る酸化物触媒のＭｏ１２原子に対するＦｅの原子比ｂは２≦ｂ≦６であり、好ましくは２．５≦ｂ≦５、さらに好ましくは、３≦ｂ≦４．５である。このような範囲であることにより、目的生成物（不飽和アルデヒド）の選択率がより高くなる傾向にある。
【００３８】
本実施形態に係る酸化物触媒は、Ｃｏを含む。Ｃｏは、Ｍｏ、Ｂｉ、Ｆｅと同様に工業的に目的生成物を合成する上で必須元素であり、複合酸化物ＣｏＭｏＯ４を形成し、Ｂｉ−Ｍｏ−Ｏ等の活性種を高分散させるための担体としての役割と、気相から酸素を取り込み、Ｂｉ−Ｍｏ−Ｏ等に供給する役割を果たしている。不飽和アルデヒドを高収率で得るには、ＣｏはＭｏと複合化させ、複合酸化物ＣｏＭｏＯ４を形成することが好ましい。Ｃｏの原子比ｃは２≦ｃ≦８であることが好ましく、より好ましくは２．５≦ｃ≦６、さらに好ましくは３≦ｃ≦５である。原子比ｃが上記範囲であることにより、Ｃｏ３Ｏ４やＣｏＯ等の単独酸化物の形成をより少なくできる傾向にある。
【００３９】
本実施形態に係る酸化物触媒は、Ａを含んでもよい。Ａはカリウム、セシウム、及びルビジウムからなる群より選ばれる少なくとも１種の元素を示す。Ａは、不飽和アルデヒド製造用触媒において、触媒で複合化されなかったＭｏＯ３等の酸点を中和する役割を示すと考えられている。なお、カリウム、セシウム、及びルビジウムを酸化物触媒中に含有してもしなくても、鉄の価数には影響しない。Ｍｏ１２原子に対するこれらの元素の原子比ｅは、触媒活性の観点から、０．０１≦ｅ≦２であることが好ましく、０．０３≦ｅ≦１であることがより好ましく、０．０５≦ｅ≦０．４であることがさらに好ましい。原子比ｅが上記範囲内であることにより、触媒が塩基性となりにくく、原料であるオレフィンやアルコールの酸化反応において触媒に吸着されやすくなり、触媒活性がより優れる傾向にある。
【００４０】
Ｂは、ニッケル、マンガン、銅、亜鉛、マグネシウム、カルシウム、ストロンチウム、バリウム、錫、鉛、ランタン、プラセオジウム、ネオジム、ユウロピウムからなる群より選ばれる少なくとも１種の元素を示す。このなかで、ニッケル、マンガン、銅、亜鉛、マグネシウム、カルシウム、ストロンチウム、バリウム、錫、及び鉛は酸化物中で一部のコバルトに置換し、触媒中のＣｏＭｏＯ４の結晶構造を安定化させるものであると考えられている。また、ランタン、プラセオジウム、ネオジム、及びユウロピウムは、モリブデンと複合酸化物を形成し、活性を向上させる役割があると考えられている。Ｂの原子比ｆは、０≦ｆ＜２であることが好ましく、０．１≦ｆ≦１．５であることがより好ましく、０．２≦ｆ≦１であることがさらに好ましい。原子比ｆが上記範囲内であることにより、不飽和アルデヒドの収率がより向上する傾向にある。Ｂで示される元素は、触媒中のＣｏＭｏＯ４の結晶構造を安定化させるもの、又は触媒の活性の向上させるものであり、鉄の価数には影響せず、含有量がゼロ（ｆ＝０）でもよい任意成分として位置づけられる。
【００４１】
（３）金属酸化物以外の成分
本実施形態に係る酸化物触媒は、上述の酸化物を担持するための担体を含有してもよい。担体を含むことにより、酸化物触媒を高分散化でき、担持された金属酸化物に高い耐摩耗性を与えることができる傾向にある。押し出し成型法により触媒を成型する場合には、担体成分を含むことが好ましい。
【００４２】
担体としては、特に限定されないが、例えば、シリカ、アルミナ、チタニア、ジルコニアが挙げられる。このなかでもシリカは、他の担体に比べそれ自身不活性であり、目的生成物に対する選択性を減ずることなく、金属酸化物に対し良好なバインド作用を有する点で好ましい担体である。さらに、シリカ担体は担持された金属酸化物に、より高い耐摩耗性を与え易いという点でも好ましい。押し出し成型法により触媒を成型する場合、触媒全体に対する担体の含有量は５〜１０質量％であることが好ましい。
【００４３】
流動床反応器で用いる触媒の場合も、前述と同じ観点から、シリカを担体として用いることが好ましい。触媒中の担体の含有量の上限は、触媒の全質量に対して８０質量％以下が好ましく、より好ましくは７０質量％以下、さらに好ましくは６０質量％以下である。担体の含有量の下限は、触媒の全質量に対して２０質量％以上が好ましく、３０質量％以上がより好ましく、４０質量％以上がさらに好ましい。担体の含有量の上限が８０質量％以下であることにより、Ｆｅの価数への影響を与えにくく、見掛比重を調整でき流動性がより向上する傾向にある。また、担体の含有量の下限が２０質量％以上であることにより、流動床反応用のような強度を要する触媒の場合、耐破砕正や耐摩耗性等がより高くなる傾向にある。
【００４４】
なお、固定床反応器でメタクロレインを製造する際に、打錠成型した触媒にする場合には担体を含まなくてよい。
【００４５】
［３］〔酸化物触媒の製造方法〕
本実施形態に係る酸化物触媒の製造方法は、モリブデン、ビスマス、鉄、コバルト及びセリウムを含む酸化物触媒を形成する原料と、酸化剤及び／又は還元剤と、を混合して原料スラリーを得る混合工程と、
得られた原料スラリーを乾燥して乾燥体を得る乾燥工程と、
得られた乾燥体を仮焼成して仮焼成体を得る仮焼成工程と、
得られた仮焼成体を本焼成して酸化物触媒を得る本焼成工程と、
を含み、
前記仮焼成工程及び前記本焼成工程はする、不活性ガス雰囲気で行い、
前記仮焼成工程において、前記仮焼成体の還元率を１０％以上１００％未満になるよう制御する。
【００４６】
上述のように、本発明者らは、触媒中の鉄の価数が３価と２価の間の中間的な価数をとる結晶を得ることに着目し、その調製方法を総合的に検討した。しかしながら、単に、組成比を最適化しただけでは、本実施形態に係る酸化物触媒のような鉄が３価と２価の間の中間的な価数をとる結晶にはならない。
【００４７】
酸化物触媒中の酸化還元度を制御することによって、はじめて鉄が３価と２価の間で中間的な価数をとる結晶が得られることを見出した。また、驚くべきことに、本焼成後の酸化物触媒中の鉄を３価と２価の中間的な価数に制御し、なおかつ、酸化還元度を制御することによって、ＭｏとＢｉとＣｅが複合酸化物Ｂｉ−Ｃｅ−Ｍｏ−Ｏを形成でき、上述のような酸化物触媒が得られることを見出した。
【００４８】
すなわち、（ａ）特定の構成元素と、（ｂ）特定のスラリーの調製法、（ｃ）特定の焼成方法の３条件を満たした新たな製造技術によって、鉄が３価と２価の間の中間的な価数をとる結晶を得ることができる
【００４９】
上記３条件を満たした新たな製造技術によって、酸化物触媒中の鉄の価数を、３価と２価の間の中間的な価数に制御することで、鉄のＫ吸収端Ｘ線吸収微細構造スペクトルを１階微分して得られるパターンにおける第１変曲点が７１２５．５〜７１２７．０ｅＶのＸ線エネルギーに現れる。このように、鉄の価数を３価と２価の間の中間的な価数に制御すると、不飽和アルデヒドの収率がより向上する。
【００５０】
上述のように鉄の価数を３価と２価の間の中間的な価数に制御する制御し、なおかつ、ＭｏとＢｉとＣｅがＢｉ−Ｃｅ−Ｍｏ−Ｏを形成するよう酸化還元度を制御する酸化物触媒の設計コンセプトは従来には無い全く新しい知見である。本実施形態によって、従来の酸化物触媒には無い価数の鉄を多量に含む新規構造酸化物触媒の合成が可能になった。このような価数の鉄を多量に含む酸化物は、触媒として用いた場合、再酸化速度を上げ、より高活性となり、反応中の触媒のレドックスサイクルがより有利になるため、低酸素分圧下でも反応が進行する。このため、酸素付加化合物の副生を極力抑制することができる。
【００５１】
本実施形態に係る酸化物触媒の製造方法は、モリブデン、ビスマス、鉄、コバルト及びセリウムを含む酸化物触媒を形成する原料と、酸化剤及び／又は還元剤と、を混合して原料スラリーを得る混合工程と、得られた原料スラリーを乾燥して乾燥体を得る乾燥工程と、得られた乾燥体を仮焼成して仮焼成体を得る仮焼成工程と、得られた仮焼成体を本焼成して酸化物触媒を得る本焼成工程と、を含む。以下、各工程の好ましい態様について詳細に説明する。
【００５２】
（１）原料の調製〔混合工程〕
混合工程では、モリブデン、ビスマス、鉄、コバルト及びセリウムを含む酸化物触媒を形成する原料と、酸化剤及び／又は還元剤と、を混合して原料スラリーを得る。
なお必要に応じて、ニッケル、マンガン、銅、亜鉛、マグネシウム、カルシウム、ストロンチウム、バリウム、錫、鉛、ランタン、プラセオジウム、ネオジム、ユウロピウムの各元素源を原料スラリーに含めることもできる。これらは、水又は硝酸に可溶なアンモニウム塩、硝酸塩、塩酸塩、有機酸塩、酸化物、水酸化物、炭酸塩等として用いることができる。酸化物として用いる場合は、酸化物が水又は有機溶媒に分散された分散液が好ましく、より好ましくは酸化物が水に分散された分散液である。水に分散されている場合、酸化物の凝集を抑制し、高分散させるために高分子等の界面活性剤が含まれていてもよい。酸化物の粒子径は好ましくは１〜５００ｎｍ、より好ましくは１０〜８０ｎｍである。担体を含有する酸化物触媒を製造する場合は、原料スラリーにシリカ原料としてシリカゾルを添加することが好ましい。
【００５３】
鉄の価数を制御し、モリブデンとビスマスとセリウムを複合化させて、Ｂｉ−Ｃｅ−Ｍｏ−Ｏが形成されるように酸化還元度を制御するため、上記原料混合スラリーに酸化剤及び／又は還元剤を添加する。後述の仮焼成体の還元度をコントロールする観点から、還元剤は酸化剤よりも多いことが好ましい。鉄以外の元素まで還元され、他の金属まで過還元されないように還元剤と酸化剤を共に用いることが好ましい。
【００５４】
酸化剤としては、特に限定されないが、例えば、硝酸、過酸化水素、過塩素酸類が挙げられる。これら酸化剤は、１種単独で用いても、２種以上を併用してもよい。
【００５５】
還元剤としては、特に限定されないが、例えば、ポリエチレングリコール、ポリビニルアルコール、ポリアクリル酸、ポリカルボン酸、ポリアクリルアミド等の水溶性ポリマー；アミノカルボン酸類、マロン酸、コハク酸等の多価カルボン酸、ヒドラジン、エチレンジアミン、エチレンジアミン四酢酸等のアミン類；グリコール酸、りんご酸、しゅう酸、酒石酸、クエン酸等の有機酸が挙げられる。これら還元剤は、１種単独で用いても、２種以上を併用してもよい。
【００５６】
なお、混合工程において各元素源として用いた原料に、最初から上記酸化剤及び還元剤が含まれてもよい。例えば、酸化物触媒を構成する原料を硝酸塩、塩酸塩、アンモニウム塩、有機酸塩、炭酸塩として用いることが挙げられる。
【００５７】
酸化剤の添加量は、金属酸化物に対して０．５〜５０質量％の範囲で添加することが好ましく、１０〜４０質量％がより好ましく、２０〜４０質量％がさらに好ましい。添加量が上記範囲内であることにより、酸化及び還元度合の均一性が優れる傾向にある。
【００５８】
還元剤の添加量は、上記原料に対して１〜４０質量％の範囲で添加することが好ましく、１〜３０質量％がより好ましく、３〜２０質量％がさらに好ましい。添加量が上記範囲内であることにより、酸化及び還元度をより制御しやすい傾向にある。また、添加量が４０質量％以下であることにより、Ｆｅが完全に２価に過還元されたり、ＭｏがＭｏＯ２や金属Ｍｏに過還元されたり、Ｂｉは金属Ｂｉに過還元されたりすることを抑制できる傾向にある。
【００５９】
原料スラリーの調製方法は通常用いられる方法であれば、特に限定されないが、例えば、モリブデンのアンモニウム塩を温水に溶解させた溶液と、ビスマス、セリウム、鉄、コバルト、アルカリ金属を硝酸塩として水又は硝酸水溶液に溶解させた溶液とを混合することにより調製することができる。混合後のスラリー中の金属元素濃度は、好ましくは１〜５０質量％であり、より好ましくは１０〜４０質量％であり、さらに好ましくは２０〜４０質量％である。金属元素濃度が上記範囲内であることにより、酸化及び還元度合の均一性が優れる傾向にある。
【００６０】
（熟成工程）
上記アンモニウム塩と硝酸塩とを混合すると沈殿を生じ、原料スラリーとなり易い。このような原料スラリー２０℃以上の温度で熟成させる熟成工程をさらに含むことが好ましい。熟成工程を有することにより、より均一な原料スラリーとなる傾向にある。本明細書中、スラリーの「熟成」とはスラリーを懸濁させた状態で保持することを示す。懸濁させるためには、継続的及び／又は断続的にスラリーを攪拌するのが好ましく、この攪拌の工程で、固形分を粉砕し、触媒前駆体の生成を促し、より微細で均一なスラリーにすることができる。酸化剤と還元剤を混合した場合、スラリーの粘度が高くなり、均一なスラリーができず、後述する焼成工程で均一な還元ができにくくなることから、熟成を行うことが特に好ましい。
【００６１】
原料スラリーを熟成する場合、目的とする複合結晶及び／又はその前駆体を得るために、室温以上の温度であって、原料スラリーの媒体が液状を保つ温度に加熱することが望ましく、具体的には、２０℃〜９０℃が好ましく、より好ましくは３０℃〜８０℃、さらに好ましくは５０℃〜７０℃である。この温度範囲にあることにより、２価の鉄化合物と３価の鉄化合物が別々に生成せず、触媒中の鉄の価数が３価と２価の間の中間的な価数をとる複合結晶を得ることができる傾向にある。具体的には、熟成工程を行うとＡ−Ｂ−Ｆｅ（２価と３価の中間）−Ｍｏ−Ｏで表されるような複合酸化物が生じやすくなる傾向にある。一方で、熟成工程を行わない場合には、A−Ｆｅ（３価）−Ｍｏ−ＯとＢ−Ｆｅ（２価）−Ｍｏ−Ｏと表されるような２以上の複合酸化物が生じやすくなる傾向にある。このなかでも、不飽和アルデヒドの転化率の観点から、Ａ−Ｂ−Ｆｅ（２価と３価の中間）−Ｍｏ−Ｏで表されるような複合酸化物が生じるほうが好ましい。
【００６２】
原料スラリーの攪拌には、攪拌羽根や攪拌子等、一般的な攪拌手段を使用することができ、原料スラリーの粘度等に応じて適宜選択可能であるが、攪拌速度は５０〜３０００ｒｐｍが好ましい。スラリーの温度や攪拌エネルギーに応じて、触媒前駆体の生成に必要な熟成時間は異なり、温度が高いほど、また攪拌エネルギーが大きいほど、適切な熟成時間は短くなる傾向にある。例えば、スラリー温度が２０℃〜９０℃で、スターラーを使って攪拌処理をする場合、熟成時間は生産性の観点から１〜２４時間が好ましく、より好ましくは１〜２０時間、さらに好ましくは１〜１０時間である。
【００６３】
（２）乾燥〔乾燥工程〕
乾燥工程では、混合工程で得られた原料スラリーを乾燥して乾燥体（例えば、乾燥粒子）を得る。乾燥方法は、特に制限されず、一般に用いられている方法によって行うことができ、例えば、蒸発乾涸法、噴霧乾燥法、減圧乾燥法等の任意の方法で行なうことができる。噴霧乾燥法としては、通常工業的に実施される遠心方式、二流体ノズル方式及び高圧ノズル方式等を採用することができる。また、乾燥熱源としては、特に限定されないが、例えば、スチーム、電気ヒーター等によって加熱された空気を用いることが好ましい。この際、噴霧乾燥装置の乾燥機入口の温度は、好ましくは１５０〜４００℃、より好ましくは１８０〜４００℃、さらに好ましくは２００〜３５０℃である。上記温度範囲であることにより、複合酸化物が形成されやすい傾向にある。
【００６４】
（３）焼成〔仮焼成工程〕
仮焼成工程では、乾燥工程で得られた乾燥体を仮焼成して仮焼成体を得る。仮焼成工程は、不活性ガス雰囲気で行なわれる。仮焼成の目的は、乾燥体中に残存している硝酸の除去と、アンモニウム塩である原料及び硝酸塩である原料に由来する硝酸アンモニウム及び含有酸化剤及び還元剤をおだやかに燃焼させ、鉄を３価から２価にならない程度に徐々に還元することにある。乾燥体に酸化剤及び還元剤の両方が含まれてい場合には、発熱を抑えるために酸化物触媒量は極力少量で行うことが好ましく、酸化及び還元のコントロールが精度よく実施できるようにすることが好ましい。なお、窒素等の不活性ガスではなく、窒素で希釈された酸素や空気でも酸化及び還元をコントロールすることは可能である。しかし、熱処理中に酸素が含まれていると還元剤が分解するときの発熱の制御や、焼成時間の正確なコントロールが難しくなるため、焼成は不活性ガス雰囲気で行うことが好ましい。不活性ガスとしては、特に限定されないが、例えば、ヘリウム、アルゴン、窒素が挙げられるが、経済的な面から窒素が好ましい。
【００６５】
上記仮焼成工程及び後述する本焼成工程は、特に限定されないが、例えば、回転炉、トンネル炉、マッフル炉等の焼成炉を用いて行うことができる。
【００６６】
仮焼成の温度範囲は、好ましくは１２０〜３５０℃、より好ましくは１５０℃〜３５０℃、さらに好ましくは２００℃〜３５０℃である。また、仮焼成の時間は、０．１〜２４時間が好ましく、より好ましくは１〜２４時間、さらに好ましくは３〜１０時間である。さらに、１５０℃以下の低温の場合、長時間の仮焼成を行うことが好ましく、３３０℃以上の高温の場合、２時間以下の短時間の仮焼成を行うことが好ましい。このような温度、時間とすることにより、仮焼成の段階で３価の鉄及びモリブデンからなる酸化物（Ｆｅ２Ｍｏ３Ｏ１２）の結晶が生成しにくくなる。その結果、後述の本焼成において３価と２価の間の中間的な価数をとる酸化物触媒が生成し易くなる傾向にある。よって仮焼成温度及び時間の上限は、３価の鉄及びモリブデンからなる酸化物（Ｆｅ２Ｍｏ３Ｏ１２）の結晶の生成が起こらない程度に設定するのが好ましい。
【００６７】
仮焼成の際、急激な燃焼反応を抑える観点から、昇温速度は遅い方が好ましい。本実施形態の製造方法において、得られる酸化剤は、多成分系である。それ故、原料を、例えば金属硝酸塩とした場合、各金属硝酸塩の分解温度が異なり、昇温中に硝酸が動くため、焼成後の酸化物組成が不均質になりやすい。また、還元剤が多い場合、急激な発熱が起こる場合がある。酸化還元度は熱によっても変化するため、酸化物触媒の製造において、鉄を３価から３価と２価の間の中間的な価数まで還元するためには、急激な発熱がないようにゆっくりと昇温し、硝酸や有機物等の燃焼や分解成分を除去することが好ましい。上記観点より、昇温速度は、好ましくは０．０１℃／ｍｉｎ〜１００℃／ｍｉｎであり、より好ましくは０．０１℃／ｍｉｎ〜７５℃／ｍｉｎであり、さらに好ましくは０．０１℃／ｍｉｎ〜５０℃／ｍｉｎである。なお、「硝酸が動く」とは、硝酸塩を熱処理していくと分解し、硝酸が脱離し、仮焼成体を移動することをいう。この硝酸の移動によって触媒に含まれる元素が溶けて、元素も触媒粒子中を移動しうる。昇温速度が上記範囲であることにより、硝酸及び元素の移動が抑制され、焼成後の組成が均質になる傾向にある。
【００６８】
式で定義される。触媒を硫酸で酸処理することにより、触媒中の還元元素を殆ど酸化することなく還元状態で溶解することができる。これを過マンガン酸カリウムで滴定し、その滴定量より触媒の還元率を求める。
還元率（％）＝ｘ／ｎ×１００
ＭｎＯ４−＋５ｅ−＋８Ｈ＋  →  Ｍｎ２＋＋４Ｈ２Ｏ
Ｍｎ（ｎ−ｘ）→  Ｍｅｎ＋  ＋  Ｘｅ−
（式中、ｘは電子の数を示し、ｎは金属の酸化数を示し、Ｍｅは金属元素を示し、Ｘは電子の数を示す。）
【００６９】
還元率測定の一例を次に示す。ビーカーに酸化物触媒数百ｍｇを秤量し、５０％硫酸を２０ｍｌ加え、１８０ｍｌ精製水を加え、６０分間撹拌する。その後電位差自動滴定装置ＡＴ−５１０（京都電子工業）を用いて過マンガン酸カリウムにより滴定をする。触媒の酸化に消費された過マンガン酸カリウム量から還元率を算出する。
【００７０】
還元率が１０％以上であることにより本焼成後の触媒中の鉄は３価になりにくい傾向にある。また過還元を防ぐため還元率がは１００％未満が好ましい。還元率は、より好ましくは２０％以上８０％未満であり、さらに好ましくは３０％以上６０％未満である。還元率が上記範囲内であることにより、本焼成後に鉄が３価と２価の中間的な価数をとる結晶が生成しやすくなる傾向にある。
【００７１】
〔本焼成工程〕
本焼成工程では、仮焼成工程で得られた仮焼成体を本焼成して酸化物触媒を得る。本焼成工程の目的は、所望の結晶構造を形成し易くすることにある。本発明者らの知見によると、結晶構造は焼成温度と焼成時間との積の影響を受けるため、焼成温度と焼成時間とを適切に設定することが好ましい。本焼成の温度は、結晶を成長させる観点で仮焼成の温度より高くすることが好ましい。このような本焼成の焼成温度は、鉄が３価と２価の中間的な価数をとる結晶の生成し易さの観点で、４００〜７００℃が好ましく、より好ましくは４００℃〜６５０℃、さらに好ましくは４５０℃〜６００℃である。このような温度で焼成を行う場合、焼成温度と焼成時間との積を適切にすることで、鉄が３価と２価の中間的な価数をとる結晶生成を促すことができる。この観点から、本焼成の時間は、好ましくは０．１〜２４時間であり、より好ましくは１〜２４時間であり、さらに好ましくは３〜１０時間である。結晶構造の生成のために焼成温度及び焼成時間を適切にする観点から、４００℃以下の低温の場合、例えば２４〜７２時間程度の長時間の本焼成を行うことが好ましく、６００℃以上の高温の場合、得られる酸化物の表面積が小さくなりすぎて触媒活性が下がってしまうのを防ぐ観点から、１時間以下の短時間の本焼成を行うことが好ましい。
【００７２】
以上の工程を全て行うことで、鉄が３価と２価の中間的な価数をとる結晶が形成され易くなる。
【００７３】
本焼成工程において、鉄が３価でも２価でもない中間的な価数をとる結晶が生成したか否かは、本焼成の後に得られる酸化物触媒のＸ線吸収微細構造解析を行うことによって確認できる。本焼成の後で酸化物触媒のＸ線吸収微細構造解析を行うと、鉄が３価と２価の中間的な価数をとる結晶が生成していれば、上述したとおり、鉄のＫ吸収端Ｘ線吸収微細構造スペクトルを１階微分して得られるパターンにおける第１変曲点が７１２５．５〜７１２７．０ｅＶのＸ線エネルギーに観察される。３価の鉄及びモリブデンからなる酸化物（Ｆｅ２Ｍｏ３Ｏ１２）の結晶が生成する場合は７１２７．８±０．１ｅＶにピークが現れ、２価の鉄及びモリブデンからなる酸化物（ＦｅＭｏＯ４）の結晶が生成する場合は７１２５．３±０．１ｅＶにピークが現れるが、鉄が３価でも２価でもない中間的な価数をとる結晶の場合は７１２５．５〜７１２７．０ｅＶにピークが現れる。このＸ線エネルギーを指標として、鉄が３価と２価の中間的な価数をとる結晶の生成を確認することができる。本実施形態においては、鉄のＫ吸収端Ｘ線吸収微細構造スペクトルを１階微分して得られるパターンにおける第１変曲点が７１２５．５〜７１２７．０ｅＶのＸ線エネルギーに示していれば、鉄が３価と２価の中間的な価数をとる結晶が生成したと判断する。
【００７４】
〔不飽和アルデヒドの製造方法〕
本実施形態に係る不飽和アルデヒドの製造方法は、上記酸化物触媒を用いて、プロピレン、及びイソブチレンからなる群より選ばれる少なくとも１種のオレフィン、及び／又は、イソブタノール、及びｔ−ブチルアルコールからなる群より選ばれる少なくとも１種のアルコール、を酸化反応させる工程を含む。これにより製造される不飽和アルデヒドとしては、特に限定されないが、例えば、メタクロレイン、アクロレインが挙げられる。以下、その具体例について説明するが、本実施形態の製造方法は、以下の具体例に限定されるものではない。
【００７５】
（１）メタクロレイン又はアクロレインの製造方法
上記メタクロレイン又はアクロレイは、例えば、本実施形態に係る酸化物触媒を用いて、プロピレン、イソブチレン、イソブタノール、及び／又はｔ−ブチルアルコールの気相接触酸化反応を行うことにより得ることができる。気相接触酸化反応は、固定床反応器内の触媒層に、１〜１０容量％の、プロピレン、イソブチレン、イソブタノール、ｔ−ブチルアルコール単独か、若しくはこれらの混合ガスに対して分子状酸素濃度が１〜２０容量％になるように、分子状酸素含有ガスと希釈ガスを添加した混合ガスからなる原料ガスを導入する。プロピレン、イソブチレン、イソブタノール、ｔ−ブチルアルコール、若しくはこれらの混合ガスの濃度は、通常１〜１０容量％が好ましく、より好ましくは６〜１０容量％、さらに好ましくは７〜９容量％である。反応温度は３００〜４８０℃が好ましく、より好ましくは３５０℃〜４５０℃、さらに好ましくは４００℃〜４５０℃である。圧力は、常圧〜５気圧であり、空間速度４００〜４０００／ｈｒ［Ｎｏｒｍａｌ  ｔｅｍｐｅｒａｔｕｒｅ  ｐｒｅｓｓｕｒｅ  （ＮＴＰ）条件下］で原料ガスを導入することで反応を行うことができる。酸素と、プロピレン、イソブチレン、イソブタノール、ｔ−ブチルアルコール単独か、若しくはこれらの混合ガスのモル比は、不飽和アルデヒドの収率を向上させるために反応器の出口酸素濃度を制御する観点から、通常１．０〜２．０であり、好ましくは１．１〜１．８、より好ましくは１．２〜１．８である。
【００７６】
分子状酸素含有ガスとしては、特に限定されないが、例えば、純酸素ガス、及びＮ２Ｏ、空気等の酸素を含むガスが挙げられる。このなかでも、工業的観点から空気が好ましい。希釈ガスとしては、特に限定されないが、例えば、窒素、二酸化炭素、水蒸気及びこれらの混合ガスが挙げられる。混合ガスにおける、分子状酸素含有ガスと希釈ガスの混合比は、体積比で下記不等式の条件を満足することが好ましい。さらに、原料ガスにおける分子状酸素の濃度は１〜２０容量％であることが好ましい。
０．０１＜分子状酸素／（分子状酸素含有ガス＋希釈ガス）＜０．３
【００７７】
原料ガス中の水蒸気は、酸化物触媒へのコーキングを防ぐ観点からは含まれていてもよい。一方で、アクリル酸、メタクリル酸、酢酸等のカルボン酸の副生を抑制するために、できるだけ希釈ガス中の水蒸気濃度を下げることが好ましい。このような観点から原料ガス中の水蒸気は、通常０〜３０容量％の範囲で使用されることが好ましく、２〜２０容量％の範囲で使用されることがより好ましく、３〜１０容量％の範囲で使用されることがさらに好ましい。
【実施例】
【００７８】
以下に実施例を示して、本実施形態をより詳細に説明するが、本実施形態は以下に記載の実施例によって限定されるものではない。
【００７９】
なお、酸化物触媒における酸素原子の原子比は、他の元素の原子価条件により決定されるものであり、実施例及び比較例においては、触媒の組成を表す式中、酸素原子の原子比は省略する。また、酸化物触媒における各元素の組成比は、仕込みの組成比から算出した。
【００８０】
〔Ｆｅ−Ｋ吸収端Ｘ線吸収微細構造（ＸＡＦＳ）スペクトルの測定方法〕
鉄のＫ吸収端Ｘ線吸収微細構造の測定は、財団法人高輝度光科学研究センター  大型放射光施設  ＳＰｒｉｎｇ−８のビームラインＢＬ０８Ｂ２において、下記条件により行った。
【００８１】
光学系及び検出器：Ｓｉ（１１１）二結晶分光器を用いてＸ線エネルギーを分光し透過法によるＸＡＦＳ測定を行った。検出器にはイオンチャンバーを用いた。イオンチャンバーには入射Ｘ線（Ｉ０）にＮ２１００％、サンプル透過後のイオンチャンバーにＡｒ２５％＋Ｎ２７５％のガスを流通させた。イオンチャンバーの電極長はＩ０が１４０ｍｍ、Ｉ１が２８０ｍｍであり、印加電圧は９６０Ｖとした。Ｉ０及びＩ１について電流信号の電圧変換及び増幅を行うカレントアンプのゲイン設定は１Ｅ＋８Ｖ／Ａで測定を行った。
【００８２】
エネルギー校正：３．４μｍ厚みのＦｅフォイルを用いて測定を行い、第一変曲点を求めてエネルギー値７１１０．０８ｅＶとした。本発明で使用するＸＡＦＳ解析法では、鉄のＫ吸収端のＸ線吸収微細構造（ＸＡＦＳ：Ｘ−ｒａｙ  Ａｂｓｏｒｐｔｉｏｎ  Ｆｉｎｅ  Ｓｔｒｕｃｔｕｒｅ）の測定を行い、このうちのＸ線吸収近傍構造（ＸＡＮＥＳ：Ｘ−ｒａｙ  Ａｂｓｏｒｐｔｉｏｎ  Ｎｅａｒ  Ｅｄｇｅ  Ｓｔｒｕｃｔｕｒｅ）部分を解析することにより、金属の電子状態（価数や結合状態）の評価を行った。
【００８３】
さらに具体的な測定方法を以下に示す。酸化物触媒及び標準物質３〜１０ｍｇをメノウ乳鉢を用いて充分に粉砕し、適量の窒化ホウ素を希釈剤として加え、さらに混合、粉砕して試料を得た。この試料をステンレス製の鋳型で厚さ１ｍｍ、直径１０ｍｍのペレット状にし、入射ビームがペレットのほぼ中心になるように試料を配置した。鉄原子が吸収する範囲のＸ線を照射し、試料前後のＸ線強度Ｉ０及びＩ１の値を計測して、Ｘ線のエネルギーを横軸に、吸光度μ＝ｌｎ（Ｉ０／Ｉ１）を縦軸にプロットしたものをＸ線吸収スペクトルとした。このＸ線吸収スペクトルを「Ｘ線吸収分光法  −ＸＡＦＳとその応用−、株式会社アイピーシー発行、５９−６０頁」に記載の方法により規格化し、さらに１階微分して得られるパターンを１階微分Ｘ線吸収スペクトルとした。この１階微分Ｘ線吸収スペクトルデータから第一変曲点を読み取った。
【００８４】
〔還元率〕
仮焼成工程の後、酸化物触媒を硫酸で酸処理し、触媒中の還元元素を溶解した。これを過マンガン酸カリウムで滴定し、その滴定量より触媒の還元率を求めた。還元率は次の式で表される。
還元率（％）＝ｘ／ｎ×１００
ＭｎＯ４−＋５ｅ−＋８Ｈ＋  →  Ｍｎ２＋＋４Ｈ２Ｏ
Ｍｎ（ｎ−ｘ）  →  Ｍｅｎ＋＋Ｘｅ−
【００８５】
実施例及び比較例において、反応成績を示すために用いた転化率、選択率、及び収率はそれぞれ次式で定義される。
転化率＝（反応した原料のモル数／供給した原料のモル数）×１００
選択率＝（生成した化合物のモル数／反応した原料のモル数）×１００
収率＝（生成した化合物のモル数／供給した原料のモル数）×１００
【００８６】
［実施例１］
イオン交換水８６．５ｇと、酸化剤として濃度３０質量％の過酸化水素水１２８．０ｇとを含む混合液に、三酸化モリブデン５３．６ｇを入れ、約７０℃で攪拌混合し、溶解させて溶液（Ａ液）を得た。また、１０質量％の平均粒子径５１ｎｍの酸化ビスマス水分散液２１０．４ｇ、１０質量％の平均粒子径２０ｎｍの酸化セリウム水分散液１０１．５ｇ、硝酸コバルト２９．２ｇ、１５質量％の平均粒子径３９ｎｍの酸化鉄水分散液５２．７ｇ、及び１０質量％の水酸化セシウム液３．７２ｇを混合した液に、還元剤として酒石酸を４．３６ｇ添加して溶液（Ｂ液）を得た。
【００８７】
実施例１の酸化物触媒を得た。得られた酸化物触媒の組成を表２に示し、モリブデンと複合化した鉄のＫ吸収端Ｘ線吸収微細構造スペクトルを１階微分して得られるパターンにおける第一変曲点のＸ線エネルギーの値（以下、単に「第一変曲点のＸ線エネルギーの値」ともいう。）を表３に示す。
【００８８】
触媒の反応評価として、実施例１の酸化物触媒４．２ｇを直径１４ｍｍのジャケット付ＳＵＳ製反応管に充填し、反応温度４３０℃でイソブチレン８容量％、酸素１２．８容量％、水蒸気３．０容量％及び窒素７６．２容量％からなる混合ガスを１２０ｍＬ／ｍｉｎ（ＮＴＰ）の流量で通気し、メタクロレイン合成反応を行った。反応評価結果を表４に示す。また、実施例１の酸化物触媒についての１階微分Ｘ線吸収スペクトルを図１に示す。
【００８９】
［実施例２］
イオン交換水８９．８ｇと、酸化剤として濃度３０質量％の過酸化水素水１３２．９ｇとの混合液に、三酸化モリブデン５５．７ｇを入れ、約７０℃で攪拌混合し、溶解させて溶液（Ａ液）を得た。また、１０質量％の平均粒子径５１ｎｍの酸化ビスマス水分散液１７３．３ｇ、１０質量％の平均粒子径２０ｎｍの酸化セリウム水分散液８３．２ｇ、硝酸コバルト４２．６ｇ、１５質量％の平均粒子径３９ｎｍの酸化鉄水分散液５１．３ｇ、１０質量％の水酸化セシウム液３．８７ｇ、及び１０質量％の水酸化カリウム液１．８１ｇを混合した液に、還元剤として酒石酸を４．５７ｇ添加して溶液（Ｂ液）を得た。
【００９０】
実施例２の酸化物触媒を得た。得られた酸化物触媒の組成を表２に示し、第一変曲点のＸ線エネルギーの値を表３に示す。
【００９１】
触媒の反応評価として、実施例２の酸化物触媒４．５ｇを反応管に充填し、実施例１と同じ条件で、メタクロレイン合成反応を行った。反応評価結果を表４に示す。
【００９２】
［実施例３］
イオン交換水７８．７ｇと、酸化剤として濃度３０質量％の過酸化水素水１１６．５ｇとを含む混合液に、三酸化モリブデン４８．８ｇを入れ、約７０℃で攪拌混合し、溶解させて溶液（Ａ液）を得た。また、１０質量％の平均粒子径５１ｎｍの酸化ビスマス水分散液２９７．２ｇ、１０質量％の平均粒子径２０ｎｍの酸化セリウム水分散液７３．０ｇ、硝酸コバルト２２．４ｇ、１５質量％の平均粒子径３９ｎｍの酸化鉄水分散液５７．０ｇ、及び１０質量％の水酸化セシウム液３．３９ｇを混合した液に、還元剤として酒石酸を８．７２ｇ添加して溶液（Ｂ液）を得た。
【００９３】
Ａ液及びＢ液の両液を混合して得られた混合液を６５℃、撹拌速度２５００ｒｐｍで、４ｈ熟成し、原料スラリーを得た。この原料スラリーを用いて、実施例１と同様の操作を行い、仮焼成体を得た。この仮焼成体の還元率を表２に示す。得られた仮焼成体を窒素ガス雰囲気中、５１０℃で４時間本焼成し、実施例３の酸化物触媒を得た。得られた酸化物触媒の組成を表２に示し、第一変曲点のＸ線エネルギーの値を表３に示す。
【００９４】
触媒の反応評価として、実施例３の酸化物触媒５．６ｇを反応管に充填し、実施例１と同じ条件で、メタクロレイン合成反応を行った。反応評価結果を表４に示す。
【００９５】
［実施例４］
イオン交換水８７．３ｇと、酸化剤として濃度３０質量％の過酸化水素水１２９．２ｇとの混合液に、三酸化モリブデン５４．１ｇを入れ、約７０℃で攪拌混合し、溶解させて溶液（Ａ液）を得た。また、１０質量％の平均粒子径５１ｎｍの酸化ビスマス水分散液２０５．０ｇ、１０質量％の平均粒子径２０ｎｍの酸化セリウム水分散液９７．１ｇ、硝酸コバルト２５．８ｇ、１５質量％の平均粒子径３９ｎｍの酸化鉄水分散液６１．５ｇ、及び１０質量％の水酸化セシウム液３．７６ｇを混合した液に、還元剤として酒石酸を４．３８ｇ添加して溶液（Ｂ液）を得た。
【００９６】
実施例４の酸化物触媒を得た。得られた酸化物触媒の組成を表２に示し、第一変曲点のＸ線エネルギーの値を表３に示す。
【００９７】
触媒の反応評価として、実施例４の酸化物触媒４．５ｇを反応管に充填し、実施例１と同じ条件で、メタクロレイン合成反応を行った。反応評価結果を表４に示す。
【００９８】
［実施例５］
イオン交換水８３．０ｇと、酸化剤として濃度３０質量％の過酸化水素水１２２．８ｇとの混合液に、三酸化モリブデン５１．５ｇを入れ、約７０℃で攪拌混合し、溶解させて溶液（Ａ液）を得た。また、１０質量％の平均粒子径５１ｎｍの酸化ビスマス水分散液２３６．７ｇ、１０質量％の平均粒子径２０ｎｍの酸化セリウム水分散液１１２．８ｇ、硝酸コバルト２６．３ｇ、１５質量％の平均粒子径３９ｎｍの酸化鉄水分散液４７．４ｇ、及び１０質量％の水酸化セシウム液３．５７ｇを混合した液に、還元剤として酒石酸を４．２６ｇ添加して溶液（Ｂ液）を得た。
【００９９】
Ａ液及びＢ液の両液を混合して得られた混合液を６５℃、撹拌速度２０００ｒｐｍで４ｈ熟成し、原料スラリーを得た。この原料スラリーを用いて、実施例１と同様の操作を行い、仮焼成体を得た。この仮焼成体の還元率を表２に示す。得られた仮焼成体を窒素ガス雰囲気中で５１０℃で４時間本焼成し、実施例５の酸化物触媒を得た。得られた酸化物触媒の組成を表２に示し、第一変曲点のＸ線エネルギーの値を表３に示す。
【０１００】
触媒の反応評価として、実施例５の酸化物触媒４．８ｇを反応管に充填し、実施例１と同じ条件で、メタクロレイン合成反応を行った。反応評価結果を表４に示す。
【０１０１】
［実施例６］
約９０℃の温水２０２．７ｇにヘプタモリブデン酸アンモニウム６７．６ｇを溶解させて溶液（Ａ液）を得た。また、硝酸ビスマス４３．２ｇ、硝酸セリウム２２．０ｇ、硝酸鉄４２．３ｇ、硝酸ルビジウム１．４０ｇ、硝酸ニッケル９．３ｇ、硝酸マグネシウム４．０ｇ、及び硝酸コバルト１８．６ｇを１８質量％の硝酸水溶液２０．５ｇに溶解させ、約９０℃の温水２０２．０ｇを混合した液に還元剤としてアスコルビン酸を１３．１ｇ添加して溶液（Ｂ液）を得た。
【０１０２】
実施例６の酸化物触媒を得た。得られた酸化物触媒の組成を表２に示し、第一変曲点のＸ線エネルギーの値を表３に示す。
【０１０３】
触媒の反応評価として、実施例６の酸化物触媒４．７ｇを反応管に充填し、実施例１と同じ条件で、メタクロレイン合成反応を行った。反応評価結果を表４に示す。
【０１０４】
［比較例１］
還元剤である酒石酸を添加しなかったこと以外は、実施例１と同様の操作を行い、比較例１の酸化物触媒を得た。得られた酸化物触媒の組成を表２に示し、仮焼成体の還元率及び第一変曲点のＸ線エネルギーの値を表３に示す。
【０１０５】
触媒の反応評価として、比較例１の酸化物触媒５．３ｇを反応管に充填し、実施例１と同じ条件で、メタクロレイン合成反応を行った。反応評価結果を表４に示す。また、比較例１の酸化物触媒についての１階微分Ｘ線吸収スペクトルを図１に示す。
【０１０６】
［比較例２］
酸化剤である過酸化水素水を添加しなかったこと以外は実施例１と同様の操作を行い、比較例２の酸化物触媒を得た。得られた酸化物触媒の組成を表２に示し、仮焼成体の還元率及び第一変曲点のＸ線エネルギーの値を表３に示す。
【０１０７】
触媒の反応評価として、比較例２の酸化物触媒５．８ｇを反応管に充填し、実施例１と同じ条件で、メタクロレイン合成反応を行った。反応評価結果を表４に示す。
【０１０８】
［比較例３］
仮焼成と本焼成を空気雰囲気下で実施したこと以外は実施例１と同様の操作を行い、比較例３の酸化物触媒を得た。得られた酸化物触媒の組成を表２に示し、仮焼成体の還元率及び第一変曲点のＸ線エネルギーの値を表３に示す。
【０１０９】
触媒の反応評価として、比較例３の酸化物触媒５．５ｇを反応管に充填し、実施例１と同じ条件で、メタクロレイン合成反応を行った。反応評価結果を表４に示す。
【０１１０】
［比較例４］
約９０℃の温水２１８．０ｇに、ヘプタモリブデン酸アンモニウム７２．７ｇ、酸化アンチモン３．９ｇ、パラタングステンアンモニウム３．４ｇ、硝酸セシウム３．３０ｇ、及び酸化ビスマス１０．０ｇを溶解させて溶液（Ａ液）を得た。また、硝酸鉛４．６ｇ、硝酸鉄３０．３ｇ、硝酸ニッケル１１．０ｇ、リン酸０．６７ｇ、及び硝酸コバルト６６．１ｇを１８質量％の硝酸水溶液３８．４ｇに溶解させ、約９０℃の温水１２６．２ｇを添加して溶液（Ｂ液）を得た。
【０１１１】
比較例４の酸化物触媒を得た。得られた酸化物触媒の組成を表２に示し、第一変曲点のＸ線エネルギーの値を表３に示す。
【０１１２】
触媒の反応評価として、比較例４の酸化物触媒４．９ｇを反応管に充填し、実施例１と同じ条件で、メタクロレイン合成反応を行った。反応評価結果を表４に示す。
【０１１３】
［実施例７］
（アクロレインの製造例）
イオン交換水８６．７ｇと、酸化剤として濃度３０質量％の過酸化水素水１２８．３ｇとの混合液に、三酸化モリブデン５３．７ｇを入れ、約７０℃で攪拌混合し、溶解させて溶液（Ａ液）を得た。また、１０質量％の平均粒子径５１ｎｍの酸化ビスマス水分散液２１０．８ｇ、１０質量％の平均粒子径２０ｎｍの酸化セリウム水分散液１０１．７ｇ、硝酸コバルト２９．３ｇ、１５質量％の平均粒子径３９ｎｍの酸化鉄水分散液５２．８ｇ、及び１０質量％の水酸化セシウム液１．４０ｇを混合した液に、還元剤として酒石酸を４．３６ｇ添加して溶液（Ｂ液）を得た。
【０１１４】
Ａ液及びＢ液の両液を混合して得られた混合液を６５℃で撹拌速度２０００ｒｐｍで４ｈ熟成し、原料スラリーを得た。この原料スラリーを用いて、実施例１と同様の操作を行い、仮焼成体を得た。この仮焼成体の還元率を表２に示す。得られた仮焼成体を窒素ガス雰囲気中で５２０℃で４時間本焼成し、実施例７の酸化物触媒を得た。得られた酸化物触媒の組成を表２に示し、第一変曲点のＸ線エネルギーの値を表３に示す。
【０１１５】
触媒の反応評価として、実施例７の酸化物触媒４．８ｇを直径１４ｍｍのジャケット付ＳＵＳ製反応管に充填し、反応温度４３０℃でプロピレン８容量％、酸素１２．８容量％、水蒸気３．０容量％、及び窒素７６．２容量％からなる混合ガスを１２０ｍＬ／ｍｉｎ（ＮＴＰ）の流量で通気し、アクロレイン合成反応を行った。反応評価結果を表５に示す。
【０１１６】
［比較例５］
仮焼成と本焼成を空気雰囲気下で実施したこと以外は実施例７と同様の操作を行い、比較例５の酸化物触媒を得た。得られた酸化物触媒の組成を表２に示し、仮焼成体の還元率及び第一変曲点のＸ線エネルギーの値を表３に示す。
【０１１７】
触媒の反応評価として、比較例５の酸化物触媒４．９ｇを反応管に充填し、実施例７と同じ条件で、アクロレイン合成反応を行った。反応評価結果を表５に示す。
【０１１８】
【表２】
2014161776.tif 000003
【０１１９】
【表３】
2014161776.tif 000004
【０１２０】
【表４】
2014161776.tif 000005
【０１２１】
【表５】
2014161776.tif 000006
【産業上の利用可能性】
【０１２２】
本発明は、オレフィン又はアルコールの気相接触酸化による不飽和アルデヒドの製造に用いる酸化物触媒として産業上の利用可能性を有する。
【図１】
2014161776.tif 000007